식이 섬유질 ( 55 ％), 지질 ( 6 ％), 안토시아닌 및 이소 플라본 ( 34 ％), 수분 함수율 ( 5 ％) 이 함유 된 청자 콩 표피 활성 미립자 입 도 1 , 000 MESH 100 kg 을 원료 투입 호퍼 ( 1 - 1 ) 에 투입 하 여 스 쿠 류 피다 ( 1 - 3 ) 통하 여 예비 혼합 장치 ( 1 ) 에 이송 되 고 또 한 입 도 1 , 000 MESH 의 홍삼 활성 미립자 2 kg 과 녹차 활성 미립자 2 kg 과 입 도 600 MESH 의 클로렐라 활성 미립자 1 kg 과 입 도 500 MESH 의 홍국 활성 미립자 500 g 을 부원료 투입 호퍼 ( 1 - 2 ) 에 투입 하 여 스 쿠 류 피다 ( 1 - 3 ) 를 예비 혼합 장치 ( 1 ) 에 이송 후 에 1 , 000 RPM 의 혼합기 ( 1 - 5 ) 로 20 분 간 혼합 후 에 상기 혼합물 활성 미립자 는 이송 밸브 ( 1 - 4 ) 를 열 어서 수 냉 자켓 ( 2 - 1 ) 에 의해 표면 융합 장치 ( 2 ) 의 내부 가 1 ℃ 인 표면 융합 장치 ( 2 ) 내부 에 이송 되 어 3 . 7 마력 의 모터 ( 2 - 6 ) 에 의해서 2 , 000 RPM 으로 회전 되 는 회전 모터 ( 2 - 4 ) 와 이너 피스 ( 2 - 2 ) 와 의 틈 에서 강한 압축 과 전단력 을 받 아 상기 원재료 와 부 재료 의 혼합물 은 회전 모터 ( 2 - 4 ) 위쪽 에 반송 되 고 원심력 으로 회전 모터 ( 2 - 4 ) 내부 에 돌아와서 회전 모터 ( 2 - 4 ) 와 이너 피스 의 강한 압축 과 전단력 처리 를 고속 으로 반복 하 여 식이 섬유질 , 안토시아닌 , 지질 , 이소 플라본 이 함유 된 청자 콩 표피 활성 미립자 와 천연물 활성 미립자 ( 홍삼 활성 미립자 , 녹차 활성 미립자 , 클로렐라 활성 미립자 , 홍국 활성 미립자 ) 를 30 분 간 표면 융합 으로 고기능 복합 활성 미립자 신 소재 가 105 . 5 kg 제조 되 었 다 .